(57)【要約】  位相シフトマスクブランクスは、基板と、前記基板上に形成された位相シフト層を有する位相シフトマスクブランクスであって、前記位相シフト層は、クロムと酸素とを含有し、前記位相シフト層の表面の算術平均高さの値が０．３８ｎｍ以上である。
2020054131.tif 000002
【特許請求の範囲】
【請求項１】
基板と、前記基板上に形成された位相シフト層を有する位相シフトマスクブランクスであって、
前記位相シフト層は、クロムと酸素とを含有し、
前記位相シフト層の表面の算術平均高さの値が０．３８ｎｍ以上である、位相シフトマスクブランクス。
【請求項２】
請求項１に記載の位相シフトマスクブランクスにおいて、
前記位相シフト層の表面の算術平均高さの値は、前記基板の表面の算術平均高さの値に比べて、０．０４ｎｍ以上大きい、位相シフトマスクブランクス。
【請求項３】
基板と、前記基板上に形成された位相シフト層を有する位相シフトマスクブランクスであって、
前記位相シフト層は、クロムと酸素とを含有し、
前記位相シフト層の表面の算術平均高さの値は、前記基板の表面の算術平均高さの値に比べて、０．０４ｎｍ以上大きい、位相シフトマスクブランクス。
【請求項４】
請求項１から請求項３までのいずれか一項に記載の位相シフトマスクブランクスにおいて、
前記位相シフト層は、ＣｒＯＣＮまたはＣｒＯＣＮにおける酸素が化学量論比よりも多い材料からなる、位相シフトマスクブランクス。
【請求項５】
請求項１から請求項４までのいずれか一項に記載の位相シフトマスクブランクスにおいて、
前記位相シフト層の表面から１．２５ｎｍの深さにおける酸素原子数濃度が４２．６％以上である、位相シフトマスクブランクス。
【請求項６】
請求項１から請求項５までのいずれか一項に記載の位相シフトマスクブランクスにおいて、前記位相シフト層の表面側の酸素原子数濃度が、基板側の酸素原子数濃度よりも大きい、位相シフトマスクブランクス。
【請求項７】
請求項１から請求項６までのいずれか一項に記載の位相シフトマスクブランクスにおいて、
前記位相シフト層の表面から１．２５ｎｍの深さにおける酸素原子数濃度の、前記位相シフト層の表面から８５ｎｍの深さにおける酸素原子数濃度に対する比は、１．５９以上である、位相シフトマスクブランクス。
【請求項８】
請求項１から請求項７までのいずれか一項に記載の位相シフトマスクブランクスにおいて、
前記位相シフト層の表面は、ウェットエッチングまたはドライエッチングされた、位相シフトマスクブランクス。
【請求項９】
請求項１から請求項８までのいずれか一項に記載の位相シフトマスクブランクスにおいて、
前記基板の大きさは、５２０ｍｍ×８００ｍｍ以上である、位相シフトマスクブランクス。
【請求項１０】
請求項１から請求項９までのいずれか一項に記載の位相シフトマスクブランクスの、前記位相シフト層を所定のパターン状に形成した、位相シフトマスク。
【請求項１１】
請求項１０に記載の位相シフトマスクを介して、フォトレジストが塗布された感光性基板を露光する、露光方法。
【請求項１２】
請求項１１に記載の露光方法によって前記感光性基板を露光する露光工程と、
前記露光された感光性基板を現像する現像工程と、
を有する、デバイスの製造方法。
【発明の詳細な説明】
【技術分野】
【０００１】
本発明は、位相シフトマスクブランクス、位相シフトマスク、露光方法、及び、デバイスの製造方法に関する。
【背景技術】
【０００２】
透明基板上に、酸化窒化クロムからなる位相シフト層が形成された位相シフトマスクが知られている（特許文献１）。従来から位相シフトマスクの品質の向上が望まれている。
【先行技術文献】
【特許文献】
【０００３】
【特許文献１】日本国特開２０１１−０１３２８３号公報
【発明の概要】
【０００４】
本発明の第１の態様によると、位相シフトマスクブランクスは、基板と、前記基板上に形成された位相シフト層を有する位相シフトマスクブランクスであって、前記位相シフト層は、クロムと酸素とを含有し、前記位相シフト層の表面の算術平均高さの値が０．３８ｎｍ以上である。
本発明の第２の態様によると、位相シフトマスクブランクスは、基板と、前記基板上に形成された位相シフト層を有する位相シフトマスクブランクスであって、前記位相シフト層は、クロムと酸素とを含有し、前記位相シフト層の表面の算術平均高さの値は、前記基板の表面の算術平均高さの値に比べて、０．０４ｎｍ以上大きい。
本発明の第３の態様によると、位相シフトマスクは、第１または第２の態様による位相シフトマスクブランクスの、前記位相シフト層を所定のパターン状に形成した位相シフトマスクである。
本発明の第４の態様によると、露光方法は、第３の態様による位相シフトマスクを介して、フォトレジストが塗布された感光性基板を露光する。
本発明の第５の態様によると、デバイスの製造方法は、第４の態様による露光方法によって前記感光性基板を露光する露光工程と、前記露光された感光性基板を現像する現像工程と、を有する。
【図面の簡単な説明】
【０００５】
【図１】実施の形態に係る位相シフトマスクブランクスの構成例を示す図である。
【図２】位相シフトマスクブランクスを製造するために使用する製造装置の一例を示す模式図である。
【図３】実施例および比較例に係る位相シフトマスクブランクスについての測定結果を示す表である。
【図４】実施例に係る位相シフトマスクブランクスを用いて形成したマスクパターンの断面を説明する模式図である。
【図５】位相シフトマスクを介して感光性基板を露光する様子を示す概念図である。
【図６】比較例に係る位相シフトマスクブランクスの構成例を示す図である。
【図７】比較例に係る位相シフトマスクブランクスを用いて形成したマスクパターンの断面を説明する模式図である。
【発明を実施するための形態】
【０００６】
（実施の形態）
図１は、本実施の形態の位相シフトマスクブランクス１０の構成例を示す図である。位相シフトマスクブランクス１０は、基板１１と位相シフト層１２とを備える。本実施の形態においては、スパッタリングにより基板１１の表面に位相シフト層１２を形成する。その際、スパッタリングの条件により位相シフト層１２における酸素含有量（酸素原子数濃度）を設定することにより、図１に示すように、位相シフト層１２の表面に所定レベル（所定の算術平均高さ）の微細な凹凸（凹凸部１２ａ）が形成される。
以下、本実施の形態に係る位相シフトマスクブランクス１０について、より詳しく説明する。
【０００７】
基板１１の材料としては、例えば合成石英ガラスが用いられる。なお、基板１１の材料は、合成石英ガラスに限定されない。位相シフトマスクは、ＦＰＤ（Flat Panel Display）等の表示用デバイスやＬＳＩ(Large Scale Integration）等の半導体デバイスを製造する際に用いられる。基板１１は、位相シフトマスクを用いてウエハなどの露光対象基材を露光する露光工程において、露光光を充分に透過するものであればよい。
【０００８】
位相シフト層１２は、基板１１の表面に、クロム（Ｃｒ）と酸素（Ｏ）とを含む材料による膜として形成される。本実施の形態に係る位相シフト層１２は、ＣｒＯＣＮを材料とする膜で構成される。位相シフト層１２には、所望のパターンが形成され、位相シフトマスクとなる。このパターンは、露光工程において照射される露光光の位相を局所的に変化させる位相シフタとして機能する。
【０００９】
所望の厚さと所望パターンに形成された位相シフト層１２を有する位相シフトマスクを介してデバイス用基板を露光光により露光する際、位相シフト層１２が存在する部分を透過する光と位相シフト層１２が存在しない部分を透過する光とには、略１８０°の位相差（位相シフト量）が生じる。これにより、露光パターン領域以外に照射される露光光の強度を低く抑え、露光パターンのコントラストを向上させる。その結果、露光工程における不良率を低減することができる。
【００１０】
上記では、露光光の位相に略１８０°の位相シフト量が生じるように、位相シフト層１２の厚さ（膜厚）が設定される旨記載した。しかし、露光工程において所望のコントラストが得られる範囲内であれば、露光光の位相シフト量は１８０°に限定されない。なお、位相シフト層１２は、単一の膜で構成してもよいし、複数の膜を積層して構成してもよい。
【００１１】
位相シフトマスクブランクス１０の位相シフト層１２に所望パターンを形成して成る位相シフトマスクは、例えば、次に説明する手順により作成される。
【００１２】
位相シフト層１２の表面にフォトレジストを塗布してフォトレジスト層を形成する。形成されたフォトレジスト層に、レーザー光、電子線、あるいはイオンビーム等のエネルギー線を照射してパターンを描画する。パターンが描画されたフォトレジスト層を現像することで、描画部分または非描画部分が除去されてフォトレジスト層にパターンが形成される。パターンが形成されたフォトレジスト層をマスクとして、位相シフト層１２をウェットエッチングする。このウェットエッチングにより、フォトレジスト層に形成されたパターンに対応した形状が、位相シフト層１２に形成（転写）される。フォトレジスト層を除去して位相シフトマスクが完成する。
【００１３】
本発明者らは、位相シフト層１２表面の算術平均高さと、位相シフト層１２の酸素原子数濃度との相関関係を調べ、さらに、位相シフト層１２に形成されたフォトレジスト層をパターン化した際の位相シフト層１２とフォトレジスト層との界面の様子について調べた。その結果、以下の知見を得た。なお、本明細書における算術平均高さは、ＩＳＯ２５１７８に規定されたものである。
（１）本発明者らは、位相シフト層１２の表面の算術平均高さが所定の値より大きい場合、例えば、０．３８ｎｍ以上である場合、このような位相シフトマスクブランクスを用いて位相シフト層１２のパターンを形成する工程においては、位相シフト層１２とフォトレジスト層との界面におけるエッチング液のしみ込みが発生しないことを見出した。
【００１４】
位相シフト層１２の表面の算術平均高さが所定の値より大きい場合に、位相シフト層１２とフォトレジスト層との界面におけるエッチング液のしみ込みを抑制できるのは、位相シフト層１２の表面に適度な粗さ（凹凸）が形成され、この粗さに起因して、フォトレジスト層と位相シフト層１２との密着性がエッチング液のしみ込みを抑制するほどに高くなるためと推定することができる。
【００１５】
（２）位相シフト層１２の表面の算術平均高さと基板１１の表面の算術平均高さとの差が所定の値より大きい場合、例えば、０．０４ｎｍ以上大きい場合、このような位相シフトマスクブランクスを用いて位相シフト層１２のパターンを形成する工程において、位相シフト層１２とフォトレジスト層との界面におけるエッチング液のしみ込みが発生しないことを見出した。
【００１６】
（３）位相シフト層１２の表面に次のようにして所定の算術平均高さの粗さ（凹凸）を生成することができることを見出した。スパッタリングにより位相シフト層１２を形成する際に、スパッタリングチャンバー内に導入する酸素の流量を調整して、位相シフト層１２内に所定量以上の酸素を含むようにすると、所定の算術平均高さの表面を有する位相シフト層１２が形成されることがわかった。すなわち、本発明者らは、位相シフト層１２の表面の凹凸パターンの算術平均高さと、位相シフト層１２の表面近傍における酸素原子数濃度ないし濃度分布との間には相関があることを見出した。
【００１７】
（４）本発明者らは、位相シフトマスクブランクス１０に形成された位相シフト層１２の表面における酸素原子数濃度が所定の値よりも大きい場合に、位相シフト層１２とフォトレジスト層との界面へのエッチング液のしみ込みが発生しないことを見出した。
【００１８】
上記（３）の知見のように、位相シフト層１２の表面における酸素原子数濃度が所定の値よりも大きい位相シフト層１２は、その表面の算術平均高さが上記所定値（例えば０．３８ｎｍ）以上であり、したがって、適度な粗さ（凹凸）を有する。そのような位相シフト層１２の表面にフォトレジスト層を形成した場合、位相シフト層１２とフォトレジスト層との密着性が高く、このため、ウェットエッチングの際に位相シフト層１２とフォトレジスト層との界面へのエッチング液のしみ込みが発生しないと考えられる。
【００１９】
（５）位相シフトマスクブランクス１０に形成された位相シフト層１２の内部における酸素原子数濃度が、位相シフト層１２の表面から深さ方向に減少する場合に、位相シフト層１２とフォトレジスト層との界面へのエッチング液のしみ込みが発生しないことがわかった。位相シフト層１２の内部における酸素原子数濃度が、位相シフト層１２の表面から深さ方向に減少する一例をあげると、例えば、位相シフト層１２の表面から深さ８５ｎｍの位置における酸素原子数濃度に対する、位相シフト層１２の表面から深さ１．２５ｎｍの位置における酸素原子数濃度の比が、１．５９以上である場合である。
以下、本実施の形態に係る位相シフトマスクブランクス１０の製造方法の一例について説明する。
【００２０】
（位相シフトマスクブランクス製造方法）
図２は、本実施の形態に係る位相シフトマスクブランクス１０の製造に際して、位相シフト層１２を形成するために使用する製造装置の一例を示す模式図である。図２（ａ）は、製造装置１００の内部を上面から見た場合の模式図、図２（ｂ）は、製造装置１００の内部を側面から見た場合の模式図である。図２に示す製造装置１００は、インライン型のスパッタリング装置であり、位相シフト層１２を形成するための基板１１を搬入するためのチャンバー２０と、スパッタリングチャンバー２１と、位相シフト層１２を形成された基板１１を搬出するためのチャンバー２２とを備える。スパッタリングチャンバー２１には、位相シフト層１２を形成するためのターゲット４１が配置される。
【００２１】
基板トレイ３０は、位相シフト層１２を形成するための基板１１を載置可能な枠状のトレイであり、基板１１の外縁部分が支持されて載置される。基板１１は、表面が研磨および洗浄され、位相シフト層１２が形成される表面が下側（下向き）となるように、基板トレイ３０に載置される。スパッタリング装置１００では、後述するように、基板１１の表面をターゲット４１に対向させた状態を維持し、図２の点線矢印２５で示す方向に基板１１を載置した基板トレイ３０を移動させながら、基板１１の表面に位相シフト層１２を形成する。
【００２２】
搬入用のチャンバー２０、スパッタリングチャンバー２１、および搬出用のチャンバー２２のそれぞれの間には、不図示のゲートバルブが設けられ、各チャンバーはゲートバルブの開閉により連通、遮断される。搬入用のチャンバー２０、スパッタリングチャンバー２１、および搬出用のチャンバー２２は、それぞれ不図示の排気装置に接続され、各チャンバー内部が排気される。
また、各ゲートバルブとターゲット４１との間には、成膜前後の基板トレイ３０を待機させるに十分なスペースないし別個の待機室が設けられる（不図示）。
【００２３】
上記の通り、スパッタリングチャンバー２１の内部にはターゲット４１が設けられている。ターゲット４１は、位相シフト層１２を形成するためのスパッタリングターゲットであり、クロム（Ｃｒ）を含む材料により形成されている。具体的には、ターゲット４１の材料は、クロム、クロムの酸化物、クロムの窒化物、クロムの炭化物等のうち、少なくとも１種類から選択される。本実施の形態においては、ターゲット４１はクロムを選択した。スパッタリングチャンバー２１のターゲット４１には、不図示のＤＣ電源から電力が供給される。
【００２４】
スパッタリングチャンバー２１には、スパッタリングチャンバー２１内にスパッタリング用のガスを導入する第１のガス流入口３１および第２のガス流入口３２が設けられる。第１のガス流入口３１は、搬入用のチャンバー２０に近い側、すなわち、点線矢印２５で表される基板トレイ３０の進行方向に対して川上側（上流側）に配置される。一方、第２のガス流入口３２は、搬出用のチャンバー２２に近い側、すなわち、基板トレイ３０の進行方向に対して川下側（下流側）に配置される。
【００２５】
本実施の形態においては、位相シフト層１２としてＣｒＯＣＮ膜を形成する。そのために、スパッタリングチャンバー２１には、第１のガス流入口３１を介して、窒素ガス、二酸化炭素等の炭素を含有するガス、および不活性ガス（本実施の形態においてはアルゴンガスを使用）の混合ガスを導入する。また、第２のガス流入口３２を介して、酸素ガスを導入する。
【００２６】
基板１１が搬入用のチャンバー２０からスパッタリングチャンバー２１に搬送されて、スパッタリングが開始される。その際、第１のガス流入口３１からは、窒素ガス、炭素を含有するガス、および不活性ガスが導入されるので、スパッタリングチャンバー２１内の第１のガス流入口３１に近い側、すなわち、基板１１に対するスパッタリングが開始される側では、これらの気体の濃度が相対的に高い。一方、第２のガス流入口３２からは酸素ガスが導入されるので、スパッタリングチャンバー２１内の第２のガス流入口３２に近い側、すなわち、基板１１に対するスパッタリングが終了する側では、酸素の濃度が相対的に高い。このため、形成されるＣｒＯＣＮ膜においては、基板１１が右に移動しスパッタリングが進行するに従って、すなわち膜厚が厚くなるに従って、酸素原子数濃度が高くなる。その結果、位相シフト層１２の表面に近い側（最後に堆積した側）では相対的に酸素が多く含有され、一方、基板に近い側（初期に堆積した側）においては、含有される酸素が少なくなる。このように形成された位相シフト層１２の表面には、所定の算術平均高さの粗さ（凹凸）が形成される。位相シフト層１２の表面の粗さ（算術平均高さ）は、第１のガス流入口３１および第２のガス流入口３２から導入する各気体の流量を調整することによって制御することができる。
【００２７】
位相シフト層１２が形成された基板１１は、搬出用のチャンバー２２に搬送される。このようにして、基板１１の表面に位相シフト層１２が形成され、位相シフトマスクブランクス１０が作製される。
【００２８】
なお、ターゲット４１の材料と、第１のガス流入口３１および第２のガス流入口３２からそれぞれ導入する気体の種類とは、位相シフト層１２を構成する材料や組成に応じて適宜選択してよい。また、スパッタリングの方式は、ＤＣスパッタリング、ＲＦスパッタリング等のいずれの方式を用いてもよい。
【００２９】
上述したように、本実施の形態では、位相シフト層１２をスパッタリングにより形成する際に、スパッタリングチャンバー２１内に導入する各気体の流量（特に酸素の流量）が調整される。これにより、位相シフト層１２に含有される酸素原子数を調整し、位相シフト層１２表面の粗さ（算術平均高さ）を調整する。これにより、フォトレジスト層と位相シフト層１２との密着性を充分に高くでき、位相シフト層１２とフォトレジスト層の界面へのエッチング液のしみ込みを防ぐことができる。また、本実施の形態の位相シフトマスクブランクス１０を用いて位相シフトマスクを製造することにより、パターンを精度よく形成することができる。このため、位相シフトマスクの製造の歩留まりを向上させることができる。
【００３０】
本実施の形態の位相シフトマスクブランクス１０から製造した位相シフトマスクを用いてウエハなどの露光対象基材にパターン露光を行えば、露光工程における回路パターン不良を低減することができ、集積度の高いデバイス製造工程における歩留まりを向上させることができる。
【００３１】
上述した実施の形態によれば、次の作用効果が得られる。
（１）位相シフトマスクブランクス１０は、基板１１と、基板上に形成された位相シフト層１２を有し、位相シフト層１２は、クロムと酸素とを含有し、位相シフト層１２の表面の算術平均高さの値が０．３８ｎｍ以上である。このような位相シフトマスクブランクス１０に塗布したフォトレジストをパターン露光後にウェットエッチングする際、エッチング液が位相シフト層１２とフォトレジスト層との界面にしみ込む現象が発生しない。
【００３２】
（２）位相シフト層１２の内部（所定の深さ）における酸素原子数濃度は、所定の値よりも大きい。例えば、位相シフト層１２の表面から１．２５ｎｍの深さ（後述）における酸素原子数濃度は４２．６％以上である。このような位相シフトマスクブランクス１０に塗布したフォトレジストをパターン露光後にウェットエッチングする際、エッチング液が位相シフト層１２とフォトレジスト層との界面にしみ込む現象が発生しない。
【００３３】
（３）本実施の形態の位相シフトマスクブランクス１０を用いて位相シフトマスクを製造する工程において、パターンのエッジ部の位相シフト層１２にエッチング液のしみ込み現象が発生しない。すなわち、このようなエッチング液のしみ込みにより位相シフト層１２に傾斜面が生成されることがない。このため、本実施の形態の位相シフトマスクブランクス１０を用いて製造された位相シフトマスクのパターン精度を向上することができるので、位相シフトマスクの製造工程の歩留まりを向上させることができる。従来は、エッチング液のしみ込みによってパターンのエッジに傾斜面が形成されてしまうことがあり、歩留まりの低下の原因であった。本実施の形態の位相シフトマスクブランクス１０から製造した位相シフトマスクを用いて露光工程を行うことにより、集積度の高いデバイスを高い歩留まりで製造することが可能となる。
【００３４】
（実施例１）
合成石英ガラスからなる基板１１を用意した。図２に示すインライン型のスパッタリング装置１００を使用し、このガラス基板１１の表面に、位相シフト層１２を形成した。以下、位相シフト層１２の製造方法について、より詳しく説明する。
【００３５】
スパッタリングチャンバー２１に対して、第１のガス流入口３１から、アルゴン（Ａｒ）、二酸化炭素（ＣＯ２）、窒素（Ｎ２）を導入し、第２のガス流入口３２から酸素（Ｏ２）を導入した。Ａｒ、ＣＯ２、Ｎ２、Ｏ２の各ガスの流量は、それぞれ、２４０ｓｃｃｍ、４２ｓｃｃｍ、１３５ｓｃｃｍ、１．５ｓｃｃｍとし、スパッタリングチャンバー２１内の圧力は０．３Ｐａを維持するように、各気体の流量と排気量を制御した。スパッタリングチャンバー２１のＤＣ電源の電力を９ｋＷに設定（電力一定制御）して基板１１を点線矢印２５の方向に移動させながらスパッタリングを行い、基板１１上にＣｒＯＣＮからなる位相シフト層１２を１７０ｎｍの厚さで形成し、位相シフトマスクブランクス１０を作製した。
【００３６】
上記の手順で作製した位相シフトマスクブランクス１０において、位相シフト層１２の表面の算術平均高さＳａを、２２０μｍ×２２０μｍの範囲内において、コヒーレンス走査型干渉計（Zygo社製 NewView8000）によって測定した。また、位相シフト層１２の深さ方向の酸素原子数濃度の分布を、Ｘ線光電子分光分析装置（PHI社製 Quantera II）によって測定した。
【００３７】
Ｘ線光電子分光分析装置による位相シフト層１２の深さ方向の酸素原子数濃度の分布の測定は、次の手順で行った。基板１１と同様の合成石英ガラス基板の表面にＳｉＯ２膜をスパッタリングにより形成した参照用基板を用意した。この参照用基板をＸ線光電子分光分析装置にセットし、Ｘ線光電子分光分析装置に装備されたスパッタイオン銃でＳｉＯ２膜をスパッタリングしてエッチングを行う。その際、ＳｉＯ２膜のエッチング時間とエッチング量（エッチング深さ）との関係を求める。次に、実施例１において作製した位相シフトマスクブランクス１０をＸ線光電子分光分析装置にセットし、スパッタイオン銃で位相シフト層１２をスパッタリングしながら酸素原子数濃度を測定する。この時、位相シフト層１２のエッチング時間とエッチング深さの関係は、ＳｉＯ２膜のエッチング時間とエッチング量（エッチング深さ）との関係と同一とみなす。すなわち、あるエッチング時間によるエッチング深さは、ＳｉＯ２膜と位相シフト層１２とで同一であるとみなす。この手順に基づいて、位相シフト層１２の深さ方向の酸素原子数濃度分布を得る。
【００３８】
Ｘ線光電子分光分析装置による酸素原子数濃度の測定は、上記の通り、スパッタイオン銃により位相シフト層１２をエッチングしながら行う。スパッタイオン銃によりエッチングされる範囲は直径数１００μｍの範囲に及び、また、Ｘ線光電子分光分析装置による酸素原子数濃度の値は、同様の範囲の平均値が出力される。位相シフト層１２の表面には微細な凹凸が形成されているが、測定された酸素原子数濃度は、このような表面の微細な凹凸が多数含まれる範囲の位相シフト層１２を、スパッタイオン銃により所定時間エッチングし、その範囲における酸素原子数濃度の平均値が測定されると考えられる。本発明者らは、位相シフト層の形成工程における酸素の流量をゼロとした比較例と、１．５ｓｃｃｍとした実施例１と、３ｓｃｃｍとした実施例２について、上述した種々の物理量を測定した。
なお、位相シフト層１２の最表面は雰囲気ガスの吸着等により汚染されている可能性が高いため、実際に位相シフト層１２における組成分析を行うにあたっては、表面粗さの程度を考慮して、最表面の位相シフト層を一定程度除去することが好ましい。このため、本願実施例においては最表面から１．２５ｎｍの深さまでエッチングした位置の原子数濃度を位相シフト層１２の表面原子数濃度としたが、表面組成を得るためのエッチング深さはこの値に制限されるものではない。
【００３９】
その測定結果を図３の表に示す。図３によれば、実施例１において作製された位相シフト層１２の表面の算術平均高さは０．４０２ｎｍである。また、位相シフト層１２の表面の算術平均高さは、基板１１の表面の算術平均高さよりも０．０４ｎｍ大きい。さらに、この位相シフト層１２においては、表面から１．２５ｎｍの深さにおける酸素原子数濃度は４２．６％であり、表面から８５ｎｍの深さ位置における酸素原子数濃度は２６．８％であり、また、表面から１．２５ｎｍの深さにおける酸素原子数濃度の、位相シフト層１２の表面から８５ｎｍの深さにおける酸素原子数濃度に対する比は１．５９である。
【００４０】
作製された位相シフトマスクブランクス１０を、１０分間ＵＶ洗浄した後、１５分間スピン洗浄（メガソニック洗浄、アルカリ洗浄、ブラシ洗浄、リンス、スピン乾燥）し、スピンコーターにてフォトレジスト（ナガセケムテックス株式会社製 ＧＲＸ−Ｍ２３７）を位相シフト層１２の表面に塗布し、フォトレジスト層を形成した。マスクアライナーを使用して、２μｍピッチのラインアンドスペースのパターンで露光した後、現像を行ってフォトレジスト層を部分的に除去し、レジストパターンを形成した。このレジストパターンをマスクとして、レジストパターンが形成された位相シフトマスクブランクス１０をエッチング液（林純薬工業株式会社製 Pure Etch CR101）に浸漬してウェットエッチングを行うことにより、位相シフト層１２にパターンを形成した。
【００４１】
パターンを形成した後、これを割断し、走査型電子顕微鏡（ＳＥＭ）でパターンの断面形状を観察し、フォトレジスト層と位相シフト層１２の界面部分にエッチング液のしみ込みが発生したか否かを、パターンの断面形状にて確認した。実施例１において作製された位相シフトマスクブランクス１０に形成されたフォトレジスト層を露光した後、ウェットエッチングにより位相シフト層１２にパターンを形成した場合、フォトレジスト層と位相シフト層１２の界面部分にエッチング液のしみ込みが発生していないことが確認された。
【００４２】
（実施例２）
実施例１に用いた基板１１と同様の合成石英ガラスからなる基板１１を用意した。位相シフト層１２を形成する際、実施例１においては、スパッタリングチャンバー２１に導入する酸素（Ｏ２）の流量を１．５ｓｃｃｍとしたが、本実施例では、酸素（Ｏ２）の流量を３ｓｃｃｍとし、それ以外は、実施例１と同様の条件で位相シフト層１２を形成した。実施例１と同様の項目について測定を行った。その測定結果を、図３の表に示す。
【００４３】
図３によれば、実施例２において作製された位相シフト層１２の表面の算術平均高さの値は０．４１７ｎｍである。また、位相シフト層１２の表面の算術平均高さは、基板１１の表面の算術平均高さよりも０．０５ｎｍ大きい。この位相シフト層１２においては、表面から１．２５ｎｍの深さにおける酸素原子数濃度は４３．５％であり、表面から８５ｎｍの深さ位置における酸素原子数濃度は２７．２％であり、また、表面から１．２５ｎｍの深さにおける酸素原子数濃度の、位相シフト層１２の表面から８５ｎｍの深さにおける酸素原子数濃度に対する比は１．６０である。
実施例２において作製されたシフトマスクブランクス１０にフォトレジスト層を形成した後、ウェットエッチングにより位相シフト層１２にパターンを形成した場合、フォトレジスト層と位相シフト層１２の界面部分にエッチング液のしみ込み現象が発生しないことが確認された。
【００４４】
図４は、実施例１、２により作製された位相シフトマスクブランクス１０に形成されたフォトレジスト層１５を露光した後、ウェットエッチングによりパターン形成し、これを割断して、パターン断面を走査型電子顕微鏡（ＳＥＭ）により観察した様子を模式的に示す図である。フォトレジスト層１５と位相シフト層１２の界面にエッチング液のしみ込みが発生していないことを示している。
【００４５】
（比較例１）
実施例１に用いた基板１１と同様の合成石英ガラスからなる基板５１を用意した。位相シフト層を形成する際にスパッタリングチャンバー２１には酸素を導入せず、すなわち、酸素（Ｏ２）の導入量を０ｓｃｃｍとし、それ以外は、実施例１と同様の条件で位相シフト層を形成した。すなわち、比較例１においては、位相シフト層を形成する際にスパッタリングチャンバー２１には酸素を導入しなかった。図６は、比較例１において作製された位相シフトマスクブランクス５０の構成を示す模式図である。比較例１において作製された位相シフトマスクブランクス５０の位相シフト層５２の表面には、所定の算術平均高さの表面粗さが形成されていない。比較例１に係る位相シフトマスクブランクス５０では、基板５１の表面に形成された位相シフト層５２について、実施例１と同様の項目について測定を行った。
【００４６】
測定結果を、図３の表に示す。図３によれば、比較例１において作製された位相シフト層５２の表面の算術平均高さの値は０．３５９ｎｍである。また、この位相シフト層５２においては、表面から１．２５ｎｍの深さにおける酸素原子数濃度は４２．１％であり、表面から８５ｎｍの深さ位置における酸素原子数濃度は３１．８％であり、表面から１．２５ｎｍの深さにおける酸素原子数濃度の、位相シフト層５２の表面から８５ｎｍの深さにおける酸素原子数濃度に対する比は１．３２である。また、比較例１において作製された位相シフト層５２にフォトレジスト層を形成した位相シフトマスクブランクス５０は、ウェットエッチングにより位相シフト層５２にパターンを形成した場合、フォトレジスト層と位相シフト層５２の界面部分にエッチング液のしみ込みが発生することが確認された。
【００４７】
図７は、比較例１により作製された位相シフトマスクブランクス５０に形成されたフォトレジスト層５５を露光した後、ウェットエッチングによりパターン形成し、これを割断して、パターン断面を走査型電子顕微鏡（ＳＥＭ）により観察した様子を模式的に示す図である。フォトレジスト層５５と位相シフト層５２との界面にエッチング液のしみ込みが発生したことによる傾斜面が、位相シフト層５２に形成されていることを示している。
【００４８】
このような傾斜面が生成された位相シフトマスクは、傾斜面が生成されたことにより本来の膜厚を有する位相シフト層の面積が小さくなるため、露光光の位相シフトの機能は低下する。その結果、このような位相シフトマスクを用いてデバイス用基板に回路パターンを形成すると、回路パターンの精度は低下する。従って、このような位相シフトマスクは、デバイスの製造に適さない。
以上の実験結果より、位相シフト層１２の算術表面粗さは０．３８ｎｍ以上であることが好ましい。また、位相シフト層１２の表面から１．２５ｎｍの深さにおける酸素原子濃度は４２．６％以上であることが好ましい。また、位相シフト層１２の表面から１．２５ｎｍの深さにおける酸素原子濃度は、８５ｎｍの深さにおける酸素原子濃度よりも大きいことが好ましく、その比率は１．５９よりも大きいことが好ましい。
かかる態様を有する本実施形態の位相シフトマスクブランクスは、ウェットエッチングの際にフォトレジストと位相シフト層との間にエッチング液がしみ込み難い傾向にあり、フォトレジスト露光時の露光光のパターンに対して、正確なマスクパターンを形成することができる。
【００４９】
所望のコントラスト性能が得られる範囲内であれば、位相シフト層１２の表面の算術平均高さは特に制限されない。しかし、位相シフト層１２の表面の算術平均高さが大きくなり過ぎると、位相シフト層１２の表面における露光光の散乱が大きくなり、露光パターンのエッジにおけるシャープネスが低下するので、表面の算術平均高さＳａの上限値は１．０ｎｍとすることが好ましい。
【００５０】
Ｘ線光電子分光分析装置による原子数濃度の測定結果から、本実施の形態において形成されたＣｒＯＣＮ膜による位相シフト層１２において、酸素は化学量論比よりも多い。これにより、フォトレジスト層と位相シフト層１２との密着性を向上させ、エッチング液のしみ込みを抑制できる。例えば、本実施の形態における位相シフト層１２は、ＣｒＯＣＮ（Ｃｒ：Ｏ：Ｃ：Ｎ＝５１：２７：５：１８ 原子％比）による膜で形成してもよい。なお本明細書においてＣｒＯＣＮ膜の組成が化学量論比であるとは、原子数比がＣｒ：Ｏ：Ｃ：Ｎ＝１：１：１：１であることをいう。
【００５１】
位相シフトマスクブランクス１０の基板１１の表面は、研磨加工により仕上げられている。一方、位相シフト層１２はスパッタリングによって形成される。従って、通常、位相シフト層１２表面の算術平均高さは、基板１１表面の算術平均高さよりも大きいが、位相シフト層１２表面の算術平均高さを基板１１の算術平均高さより所定の値だけ大きくすることで、このような位相シフトマスクブランクスに形成されたフォトレジストパターンの密着性を良好にすることができる。例えば、位相シフト層１２表面の算術平均高さを基板１１表面の算術平均高さより０．０４ｎｍ以上大きくすることでこのような効果が得られる。位相シフト層１２の表面における露光光の散乱の観点から、位相シフト層１２の表面の算術平均高さと基板１１の表面の算術平均高さとの差の上限値は１．０ｎｍとすることが好ましい。
【００５２】
次のような変形例も本発明の範囲内であり、変形例の一つもしくは複数を上述の実施形態と組み合わせることも可能である。
【００５３】
（変形例１）
上述した実施の形態では、位相シフト層１２をスパッタリングにより形成する際に、スパッタリングチャンバー内に導入する酸素の流量を調整して、位相シフト層１２表面の算術平均高さを所定の範囲とした。しかし、スパッタリングチャンバー内に導入する酸素流量の調整に代えて、位相シフト層１２を形成後、その表面をドライエッチングまたはウェットエッチングすることによって、表面凹凸を所定の算術平均高さに形成してもよい。それにより、そのような位相シフト層１２の表面に形成されるフォトレジスト層と位相シフト層１２との密着性を向上させることが可能となる。
【００５４】
（変形例２）
上述の実施の形態および変形例で説明した位相シフトマスクブランクス１０は、表示装置製造用、半導体製造用、プリント基板製造用の位相シフトマスクを作製するための位相シフトマスクブランクスとして適用され得る。なお、表示装置製造用の位相シフトマスクを作製するための位相シフトマスクブランクスの場合には、基板１１として５２０ｍｍ×８００ｍｍ以上のサイズの基板を用いることができる。また、基板１１の厚さは、８〜２１ｍｍであってよい。
【００５５】
（露光装置）
次に、実施例１、２により作製された位相シフトマスクブランクス１０を用いて作製した位相シフトマスクの適用例として、半導体製造や液晶パネル製造のフォトリソグラフィ工程について、図５を参照して説明する。露光装置５００には、実施例１、２により作製された位相シフトマスクブランクス１０を用いて作製した位相シフトマスク５１３が配置される。また、露光装置５００には、フォトレジストが塗布された感光性基板５１５がセットされる。
【００５６】
露光装置５００は、光源ＬＳと、照明光学系５０２と、位相シフトマスク５１３を保持するマスク支持台５０３と、投影光学系５０４と、露光対象物である感光性基板５１５を保持する露光対象物支持テーブル５０５と、露光対象物支持テーブル５０５を水平面内で移動させる駆動機構５０６とを備える。露光装置５００の光源ＬＳから出射された露光光は、照明光学系５０２に入射して所定光束に調整され、マスク支持台５０３に保持された位相シフトマスク５１３に照射される。位相シフトマスク５１３を通過した光は位相シフトマスク５１３に描かれたデバイスパターンの像を有しており、この光が投影光学系５０４を介して露光対象物支持テーブル５０５に保持された感光性基板５１５の所定位置に照射される。これにより、位相シフトマスク５１３のデバイスパターンの像が、半導体ウェハや液晶パネル等の感光性基板５１５に所定倍率で結像露光される。
実施の形態の位相シフトマスクを用いることにより、露光工程におけるパターン不良を低減することができ、露光工程における歩留まりを向上させることができる。
【００５７】
上記では、種々の実施の形態および変形例を説明したが、本発明はこれらの内容に限定されるものではない。本発明の技術的思想の範囲内で考えられるその他の態様も本発明の範囲内に含まれる。
【００５８】
次の優先権基礎出願の開示内容は引用文としてここに組み込まれる。
日本国特許出願２０１８年第１７２８９８号（２０１８年９月１４日出願）
【符号の説明】
【００５９】
１０…位相シフトマスクブランクス、１１…基板、１２…位相シフト層、１００…製造装置
【図１】
2020054131.tif 000003
【図２】
2020054131.tif 000004
【図３】
2020054131.tif 000005
【図４】
2020054131.tif 000006
【図５】
2020054131.tif 000007
【図６】
2020054131.tif 000008
【図７】
2020054131.tif 000009
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
基板と、前記基板上に形成された位相シフト層を有する位相シフトマスクブランクスであって、
前記位相シフト層の表面の算術平均高さの値が０．３８ｎｍ以上である、位相シフトマスクブランクス。
【請求項２】
請求項１に記載の位相シフトマスクブランクスにおいて、
前記位相シフト層の表面の算術平均高さの値は、前記基板の表面の算術平均高さの値に比べて、０．０４ｎｍ以上大きい、位相シフトマスクブランクス。
【請求項３】
基板と、前記基板上に形成された位相シフト層を有する位相シフトマスクブランクスであって、
前記位相シフト層の表面の算術平均高さの値は、前記基板の表面の算術平均高さの値に比べて、０．０４ｎｍ以上大きい、位相シフトマスクブランクス。
【請求項４】
請求項１〜３のいずれか一項に記載の位相シフトマスクブランクスにおいて、
前記位相シフト層は、クロムと酸素とを含む、位相シフトマスクブランクス。
【請求項５】
請求項４に記載の位相シフトマスクブランクスにおいて、
前記位相シフト層の組成は、ＣｒＯＣＮであり、ＣｒＯＣＮにおける酸素の原子数濃度が化学量論比よりも多い、位相シフトマスクブランクス。
【請求項６】
請求項４または５に記載の位相シフトマスクブランクスにおいて、
前記位相シフト層の表面から１．２５ｎｍの深さにおける酸素原子数濃度が４２．６％以上である、位相シフトマスクブランクス。
【請求項７】
請求項４〜６のいずれか一項に記載の位相シフトマスクブランクスにおいて、
前記位相シフト層の表面側の酸素原子数濃度が、基板側の酸素原子数濃度よりも大きい、位相シフトマスクブランクス。
【請求項８】
請求項４〜７のいずれか一項に記載の位相シフトマスクブランクスにおいて、
前記位相シフト層の表面から１．２５ｎｍの深さにおける酸素原子数濃度の、前記位相シフト層の表面から８５ｎｍの深さにおける酸素原子数濃度に対する比は、１．５９以上である、位相シフトマスクブランクス。
【請求項９】
基板と、前記基板上に形成された位相シフト層を有する位相シフトマスクブランクスであって、
前記位相シフト層は、クロムと酸素とを含み、
前記位相シフト層の表面側の酸素原子数濃度が、前記位相シフト層の前記基板側の酸素原子数濃度よりも大きい、位相シフトマスクブランクス。
【請求項１０】
請求項９に記載の位相シフトマスクブランクスにおいて、
前記位相シフト層の組成は、ＣｒＯＣＮであり、ＣｒＯＣＮにおける酸素の原子数濃度が化学量論比よりも多い、位相シフトマスクブランクス。
【請求項１１】
請求項９または１０に記載の位相シフトマスクブランクスにおいて、
前記位相シフト層の表面から１．２５ｎｍの深さにおける酸素原子数濃度が４２．６％以上である、位相シフトマスクブランクス。
【請求項１２】
請求項９〜１１のいずれか一項に記載の位相シフトマスクブランクスにおいて、
前記位相シフト層の表面から１．２５ｎｍの深さにおける酸素原子数濃度の、前記位相シフト層の表面から８５ｎｍの深さにおける酸素原子数濃度に対する比は、１．５９以上である、位相シフトマスクブランクス。
【請求項１３】
請求項１〜１２のいずれか一項に記載の位相シフトマスクブランクスにおいて、
前記基板の大きさは、５２０ｍｍ×８００ｍｍ以上である、位相シフトマスクブランクス。
【請求項１４】
請求項１〜１３のいずれか一項に記載の位相シフトマスクブランクスの、前記位相シフト層を所定のパターン状に形成した、位相シフトマスク。
【請求項１５】
請求項１４に記載の位相シフトマスクを介して、フォトレジストが塗布された感光性基板を露光する、露光方法。
【請求項１６】
請求項１５に記載の露光方法によって前記感光性基板を露光する露光工程と、
前記露光された感光性基板を現像する現像工程と、
を有する、デバイスの製造方法。
【請求項１７】
基板上に位相シフト層を成膜する成膜工程を備え、
前記成膜工程では、前記基板上に前記位相シフト層を成膜中に、前記基板に成膜が行われるスパッタリングチャンバー内に導入される酸素の濃度を変化させて、前記基板に前記位相シフト層を成膜する、位相シフトマスクブランクスの製造方法。
【請求項１８】
請求項１７に記載の位相シフトマスクブランクスの製造方法であって、
前記成膜工程では、前記基板にクロムと酸素を含む層を成膜する、位相シフトマスクブランクスの製造方法。
【請求項１９】
請求項１７または１８に記載の位相シフトマスクブランクスの製造方法であって、
前記成膜工程では、前記位相シフト層の表面側の酸素原子数濃度が、前記位相シフト層の前記基板側の酸素原子数濃度よりも大きくなるように前記基板に前記位相シフト層を成膜する、位相シフトマスクブランクスの製造方法。
【請求項２０】
請求項１７〜１９のいずれか一項に記載の位相シフトマスクブランクの製造方法であって、
前記成膜工程では、搬送部によって搬送された前記基板は、ガスを前記スパッタリングチャンバー内にガスを導入する第１のガス流入口と第２のガス流入口を用いて前記基板に前記位相シフト層を成膜し、
前記第１のガス流入口は、前記第２のガス流入口に対して、搬送部によって前記基板が搬送される上流側に配置される、位相シフトマスクブランクスの製造方法。
【請求項２１】
請求項２０に記載の位相シフトマスクブランクスの製造方法であって、
前記第１のガス流入口は、前記第２のガス流入口より酸素濃度が低いガスを導入する、位相シフトマスクブランクスの製造方法。
【請求項２２】
請求項１７〜２１のいずれか一項に記載の位相シフトマスクブランクスの製造方法であって、
前記成膜工程では、前記位相シフト層の表面の算術平均高さの値が、０．３８ｎｍ以上となるように前記基板に前記位相シフト層を成膜する、位相シフトマスクブランクスの製造方法。
【請求項２３】
請求項１７〜２２のいずれか一項に記載の位相シフトマスクブランクスの製造方法であって、
前記成膜工程では、前記位相シフト層の表面の算術平均高さの値が、前記基板の表面の算術平均高さの値に比べて、０．０４ｎｍ以上大きくなるように前記基板に前記位相シフト層を成膜する、位相シフトマスクブランクスの製造方法。
【請求項２４】
基板上に位相シフト層を成膜する成膜工程と、
前記成膜工程で成膜された前記位相シフト層に対してウェットエッチングあるいはドライエッチングを行うエッチング工程と、を備える、位相シフトマスクブランクスの製造方法。
【請求項２５】
請求項２４に記載の位相シフトマスクブランクスの製造方法であって、
前記エッチング工程では、前記位相シフト層の表面の算術平均高さの値が０．３８ｎｍ以上になるようにエッチングを行う、位相シフトマスクブランクスの製造方法。
【請求項２６】
請求項２４または２５に記載の位相シフトマスクブランクスの製造方法であって、
前記エッチング工程では、前記位相シフト層の表面の算術平均高さの値が前記基板の表面の算術平均高さの値に比べて、０．０４ｎｍ以上大きくなるよう、エッチングを行う、位相シフトマスクブランクスの製造方法。
【請求項２７】
請求項２４〜２６のいずれか一項に記載の位相シフトマスクブランクスの製造方法であって、
前記成膜工程では、前記基板にクロムと酸素を含む層を成膜する、位相シフトマスクブランクスの製造方法。
【請求項２８】
請求項１７〜２７のいずれか一項に記載の位相シフトマスクブランクスの製造方法を用いて前記位相シフトマスクブランクスを製造する工程と、
前記位相シフト層に所定のパターンを形成するパターン形成工程と、
を備える、位相シフトマスクの製造方法。
【請求項２９】
請求項２８に記載の位相シフトマスクを介して、フォトレジストが塗布された感光性基板を露光する、露光方法。
【請求項３０】
請求項２９に記載の露光方法によって前記感光性基板を露光する露光工程と、
前記露光された感光性基板を現像する現像工程と、
を有する、デバイスの製造方法。
【手続補正３】
【補正対象書類名】明細書
【補正対象項目名】０００１
【補正方法】変更
【補正の内容】
【０００１】
本発明は、位相シフトマスクブランクス、位相シフトマスク、露光方法、デバイスの製造方法、位相シフトマスクブランクスの製造方法、及び、位相シフトマスクの製造方法に関する。
【手続補正４】
【補正対象書類名】明細書
【補正対象項目名】０００４
【補正方法】変更
【補正の内容】
【０００４】
本発明の第１の態様によると、位相シフトマスクブランクスは、基板と、前記基板上に形成された位相シフト層を有する位相シフトマスクブランクスであって、前記位相シフト層の表面の算術平均高さの値が０．３８ｎｍ以上である。
本発明の第２の態様によると、位相シフトマスクブランクスは、基板と、前記基板上に形成された位相シフト層を有する位相シフトマスクブランクスであって、前記位相シフト層の表面の算術平均高さの値は、前記基板の表面の算術平均高さの値に比べて、０．０４ｎｍ以上大きい。
本発明の第３の態様によると、位相シフトマスクブランクスは、基板と、前記基板上に形成された位相シフト層を有する位相シフトマスクブランクスであって、前記位相シフト層は、クロムと酸素とを含み、前記位相シフト層の表面側の酸素原子数濃度が、前記位相シフト層の前記基板側の酸素原子数濃度よりも大きい。
本発明の第４の態様によると、位相シフトマスクは、第１〜第３の態様による位相シフトマスクブランクスの、前記位相シフト層を所定のパターン状に形成した位相シフトマスクである。
本発明の第５の態様によると、露光方法は、第４の態様による位相シフトマスクを介して、フォトレジストが塗布された感光性基板を露光する。
本発明の第６の態様によると、デバイスの製造方法は、第５の態様による露光方法によって前記感光性基板を露光する露光工程と、前記露光された感光性基板を現像する現像工程と、を有する。
本発明の第７の態様によると、位相シフトマスクブランクスの製造方法は、基板上に位相シフト層を成膜する成膜工程を備え、前記成膜工程では、前記基板上に前記位相シフト層を成膜中に、前記基板に成膜が行われるスパッタリングチャンバー内に導入される酸素の濃度を変化させて、前記基板に前記位相シフト層を成膜する。
本発明の第８の態様によると、位相シフトマスクブランクスの製造方法は、基板上に位相シフト層を成膜する成膜工程と、前記成膜工程で成膜された前記位相シフト層に対してウェットエッチングあるいはドライエッチングを行うエッチング工程と、を備える。
【国際調査報告】
2020054131.tif 000010
2020054131.tif 000011
2020054131.tif 000012
2020054131.tif 000013